СПОСОБ ПОЛУЧЕНИЯ МЕЗОПОРИСТЫХ ЭЛЕМЕНТОСИЛИКАТОВ

1. Способ получения мезопористых элементосиликатов, характеризующийся тем, что в начале готовят раствор солей одного или нескольких металлов с этилсиликатом - 40, затем полученный раствор выпаривают с образованием суспензии или твердого материала, которые подвергают обработке водным раствором аммиака, полученную при этом пасту сушат на воздухе при 100-150°C с последующим прокаливанием при 500-650°С в течение 4-6 ч и измельчением.
2. Способ по п.1, отличающийся тем, что в качестве солей металлов используют растворимые в этаноле или других органических растворителях хлориды, нитраты, ацетаты Al, Ti, Fe, Zr, Sn, Ca, Сu, Мn, Сr и других металлов.
3. Способ по п.1, отличающийся тем, что атомное соотношение Si: Me в исходной смеси составляет 100:1-2:1.
4. Способ по п.1, отличающийся тем, что упаривание смеси реагентов проводят при атмосферном давлении, 100-150°C в течение 4-6 ч или при пониженном давлении (0,08 МПа) до получения продукта, масса которого составляет ≤70% от массы исходного этилсиликата - 40.
5. Способ по п.1, отличающийся тем, что водный раствор аммиака содержит 1±0,1 эквивалента аммиака на эквивалент соли и 30 ммоль аммиака на 100 г этилсиликата - 40.
6. Способ по п.1, отличающийся тем, что при прокалке ксерогеля температуру поднимают до 500-650°C со скоростью 2-5°C/мин.